СПОСОБ ИЗГОТОВЛЕНИЯ РАСТВОРИМОЙ ДРЕВЕСНОВОЛОКНИСТОЙ МАССЫ

1. Способ изготовления растворимой древесноволокнистой массы из волокнистого материала из измельченной древесины твердых пород, включающий следующие последовательные этапы:
обработку измельченного волокнистого материала в кислотных средах, например, при P-факторе, достигающем 5-250;
варку измельченного волокнистого материала, обработанного в кислотных средах щелочным варочным раствором при температуре около 120-175°C в сульфатном варочном процессе для изготовления древесноволокнистой массы;
обработку щелочением вываренной древесноволокнистой массы при температуре 70-110°C в течение по меньшей мере 5 мин, где концентрация эффективной щелочи в суспензии древесноволокнистой масс в жидкой фазе составляет 60-120 г/л;
промывку древесноволокнистой массы после щелочения; и
обработку кислородом для делигнификации древесноволокнистой массы, подвергнутой щелочению, после промывки.
2. Способ по п. 1, отличающийся тем, что белый сульфатный щелок с концентрацией эффективной щелочи свыше 90 г/л вводят в древесноволокнистую массу, выгружаемую из процесса варки до щелочения.
3. Способ по п. 1 или 2, отличающийся тем, что из древесноволокнистой массы, подвергнутой щелочению, выделяют фильтраты.
4. Способ по п. 3, отличающийся тем, что из древесноволокнистой массы выделяют первый фильтрат после щелочения, и этот фильтрат используют в качестве моющего раствора древесноволокнистой массы, вводя его против направления потока древесноволокнистой массы.
5. Способ по п. 3 или 4, отличающийся тем, что из древесноволокнистой массы выделяют второй фильтрат, и этот фильтрат вводят в процесс варки, чтобы он составлял по меньшей мере часть варочного щелока для варки.
6. Способ по любому из предыдущих пунктов, отличающийся тем, что измельченный волокнистый материал обрабатывают в кислотном гидролизе до стадии варки.
7. Способ по любому из предыдущих пунктов, отличающийся тем, что температура в процессе щелочения составляет 80-100°C.
8. Способ по любому из предыдущих пунктов, отличающийся тем, что при щелочении концентрация эффективной щелочи в жидкой фазе суспензии древесноволокнистой массы составляет 60-120 г/л, предпочтительно 70-110 г/л.
9. Способ по любому из пп. 3-8, отличающийся тем, что древесноволокнистую массу обрабатывают, подвергая фракционирующей промывке для образования фильтратов.
10. Способ по п. 4, отличающийся тем, что первый фильтрат вводят в варочный котел для промывки.
11. Способ по любому из предыдущих пунктов, отличающийся тем, что дополнительная обработка делигнифицированной кислородом древесноволокнистой массы включает обработку древесноволокнистой массы на кислотной стадии.
12. Способ по любому из предыдущих пунктов, отличающийся тем, что варку осуществляют в одно- или двухъемкостном гидравлическом варочном котле или котле с паровой фазой непрерывного действия.
13. Способ по любому из пп. 1-12, отличающийся тем, что варку осуществляют как партионный варочный процесс.
14. Способ по любому из предыдущих пунктов, отличающийся тем, что он включает несколько из следующих этапов:
a) обработку измельченного волокнистого материала в кислотных средах, например, при P-факторе, достигающем 5-250; b) варку волокнистого материала с использованием щелочного варочного раствора при температуре варки около 120-175°C для изготовления древесноволокнистой массы; c) подачу щелочного промывного раствора в древесноволокнистую массу для ее охлаждения и/или промывки до выгрузки древесноволокнистой массы из варочного процесса; d) подача белого сульфатного щелока и смешивание его с вываренной древесноволокнистой массой; e) обработку древесноволокнистой массы при температуре 70-110°C в течение 5-120 мин; f) выделение первого фильтрата из древесноволокнистой массы после этапа e), при котором получают фильтрат, который подают для использования в древесноволокнистую массу в качестве моющего раствора против направления потока древесноволокнистой массы; g) выделение второго фильтрата из древесноволокнистой массы после этапа e), который вводят на этапе b), чтобы он составлял по меньшей мере часть варочного щелока; и h) подача древесноволокнистой массы для последующей обработки после этапа g).